이하 의 실시 예 또는 비 교예 에서 얻 어 진 수지 조성물 을 사용 하 고 , 표 3 에 기재 된 온도 조건 으로 압출 성형 한 직경 3 . 3 ㎜ 의 환봉 상 성 형체 의 양 단면 을 수직 으로 절단 하 여 , 길 이 1 m 의 성 형체 를 얻 었 다 . 얻 어 진 성 형체 의 단면 에 백색 LED 광원 을 설치 하 고 , 도광 시켜 , 광원 으로부터 10 ㎝ 및 90 ㎝ 떨어진 위치 에서 발광 휘도 및 xy 색도 를 측정 하 였 다 . 사용 한 장치 의 상세 를 이하 에 기재 한다 . 또 , 10 ㎝ 위치 를 기준 으로 하 여 90 ㎝ 위치 에 있 어서 의 xy 색도 의 변화 율 ( 절대값 ) 을 이하 의 식 으로부터 산출 하 여 , 색도 변화 의 지표 로 하 였 다 . 이 변화 율 이 작 을수록 도 광체 로서 우수 하 며 , 변화 율 이 10 ％ 이하 인 것 이 바람직 하 다 .